ИНГИБИРУЮЩАЯ КОРРОЗИЮ КОМПОЗИЦИЯ

1. Ингибирующая коррозию металла композиция, содержащая смесь по меньшей мере одной соли гидроксикарбоновой кислоты и по меньшей мере одной соли оксокислотного аниона.
2. Ингибирующая коррозию композиция по п.1, в которой по меньшей мере одна соль гидроксикарбоновой кислоты содержит соль глукаровой кислоты, соль ксиларовой кислоты, соль галактаровой кислоты или их комбинации.
3. Ингибирующая коррозию композиция по п.2, в которой по меньшей мере одна соль гидроксикарбоновой кислоты содержит глукаровую кислоту.
4. Ингибирующая коррозию композиция по п.3, в которой по меньшей мере одна соль глукаровой кислоты содержит двузамещенный глукарат натрия, глукарат натрия-калия, двузамещенный глукарат калия, глукарат цинка, двузамещенный глукарат аммония и их комбинации.
5. Ингибирующая коррозию композиция по п.1, содержащая от приблизительно 50% до приблизительно 99% по массе указанной по меньшей мере одной соли гидроксикарбоновой кислоты и от приблизительно 1% до приблизительно 50% по массе по меньшей мере одной соли оксокислотного аниона.
6. Ингибирующая коррозию композиция по п.1, содержащая от приблизительно 70% до приблизительно 90% по массе указанной по меньшей мере одной соли гидроксикарбоновой кислоты и от приблизительно 10% до приблизительно 30% по массе по меньшей мере одной соли оксокислотного аниона.
7. Ингибирующая коррозию композиция по п.1, содержащая от приблизительно 75% до приблизительно 85% по массе по меньшей мере одной соли гидроксикарбоновой кислоты и от приблизительно 15% до приблизительно 25% по массе по меньшей мере одной соли оксокислотного аниона.
8. Ингибирующая коррозию композиция по п.3, содержащая от приблизительно 30% до приблизительно 60% по массе указанной соли глукаровой кислоты и от приблизительно 5% до приблизительно 40% по массе по меньшей мере одной соли оксокислотного аниона.
9. Ингибирующая коррозию композиция по п.8, содержащая от приблизительно 40% до приблизительно 50% по массе указанной соли глукаровой кислоты и от приблизительно 15% до приблизительно 25% по массе по меньшей мере одной соли оксокислотного аниона.
10. Ингибирующая коррозию композиция по п.3, содержащая от приблизительно 15% до приблизительно 50% по массе указанной соли глукаровой кислоты и от приблизительно 5% до приблизительно 40% по массе по меньшей мере одной соли оксокислотного аниона.
11. Ингибирующая коррозию композиция по п.10, содержащая от приблизительно 28% до приблизительно 36% по массе указанной соли глукаровой кислоты и от приблизительно 15% до приблизительно 25% по массе по меньшей мере одной соли оксокислотного аниона.
12. Ингибирующая коррозию композиция по п.1, в которой по меньшей мере одна соль гидроксикарбоновой кислоты содержит от приблизительно 30% до приблизительно 75% по массе по меньшей мере одной глукаратной соли, от приблизительно 0% до приблизительно 20% по массе по меньшей мере одной глюконатной соли, от приблизительно 0% до приблизительно 10% по массе по меньшей мере одной 5-кетоглюконатной соли, от приблизительно 0% до приблизительно 10% по массе по меньшей мере одной соли винной кислоты, приблизительно 0-10% по массе по меньшей мере одной соли тартроновой кислоты и приблизительно 0-10% по массе по меньшей мере одной гликолятной соли.
13. Ингибирующая коррозию композиция по п.1, в которой по меньшей мере одна соль гидроксикарбоновой кислоты содержит от приблизительно 40% до приблизительно 60% по массе по меньшей мере одной глукаратной соли, от приблизительно 5% до приблизительно 15% по массе по меньшей мере однойглюконатной соли, от приблизительно 3% до приблизительно 9% по массе по меньшей мере одной 5-кетоглюконатной соли, от приблизительно 5% до приблизительно 10% по массе по меньшей мере одной соли винной кислоты, приблизительно 5-10% по массе по меньшей мере одной соли тартроновой кислоты и приблизительно 1-5% по массе по меньшей мере одной гликолятной соли.
14. Ингибирующая коррозию композиция по п.1, в которой по меньшей мере одна соль гидроксикарбоновой кислоты содержит от приблизительно 45% до приблизительно 55% по массе по меньшей мере одной глукаратной соли, от приблизительно 10% до приблизительно 15% по массе по меньшей мере одной глюконатной соли, от приблизительно 4% до приблизительно 6% по массе по меньшей мере одной 5-кетоглюконатной соли, от приблизительно 5% до приблизительно 7% по массе по меньшей мере одной соли винной кислоты, приблизительно 5-7% по массе по меньшей мере одной соли тартроновой кислоты и приблизительно 3-5% по массе по меньшей мере одной гликолятной соли.
15. Ингибирующая коррозию композиция по п.1, в которой по меньшей мере одна соль гидроксикарбоновой кислоты содержит приблизительно 50% по массе по меньшей мере одной глукаратной соли, приблизительно 15% по массе по меньшей мере одной глюконатной соли, приблизительно 4% по массе по меньшей мере одной 5-кетоглюконатной соли, приблизительно 6% по массе по меньшей мере одной соли винной кислоты, приблизительно 6% по массе по меньшей мере одной соли тартроновой кислоты и приблизительно 5% по массе по меньшей мере одной гликолятной соли.
16. Ингибирующая коррозию композиция по п.2, в которой по меньшей мере одна соль гидроксикарбоновой кислоты содержит от приблизительно 30% до приблизительно 75% по массе по меньшей мере одной глукаратной соли, от приблизительно 0% до приблизительно 20% по массе по меньшей мере одной глюконатной соли, от приблизительно 0% до приблизительно 10% по массе по меньшей мере одной 5-кетоглюконатной соли, от приблизительно 0% до приблизительно 10% по массе по меньшей мере одной соли винной кислоты, приблизительно 0-10% по массе по меньшей мере одной соли тартроновой кислоты и приблизительно 0-10% по массе по меньшей мере одной гликолятной соли.
17. Ингибирующая коррозию композиция по п.2, в которой по меньшей мере одна соль гидроксикарбоновой кислоты содержит от приблизительно 40% до приблизительно 60% по массе по меньшей мере одной глукаратной соли, от приблизительно 5% до приблизительно 15% по массе по меньшей мере одной глюконатной соли, от приблизительно 3% до приблизительно 9% по массе по меньшей мере одной 5-кетоглюконатной соли, от приблизительно 5% до приблизительно 10% по массе по меньшей мере одной соли винной кислоты, приблизительно 5-10% по массе по меньшей мере одной соли тартроновой кислоты и приблизительно 1-5% по массе по меньшей мере одной гликолятной соли.
18. Ингибирующая коррозию композиция по п.2, в которой по меньшей мере одна соль гидроксикарбоновой кислоты содержит от приблизительно 45% до приблизительно 55% по массе по меньшей мере одной глукаратной соли, от приблизительно 10% до приблизительно 15% по массе по меньшей мере одной глюконатной соли, от приблизительно 4% до приблизительно 6% по массе по меньшей мере одной 5-кетоглюконатной соли, от приблизительно 5% до приблизительно 7% по массе по меньшей мере одной соли винной кислоты, приблизительно 5-7% по массе по меньшей мере одной соли тартроновой кислоты и приблизительно 3-5% по массе по меньшей мере одной гликолятной соли.
19. Ингибирующая коррозию композиция по п.2, в которой по меньшей мере одна соль гидроксикарбоновой кислоты содержит 50% по массе по меньшей мере одной глукаратной соли, приблизительно 15% по массе по меньшей мере одной глюконатной соли, приблизительно 4% по массе по меньшей мере одной 5-кетоглюконатной соли, приблизительно 6% по массе по меньшей мере одной соли винной кислоты, приблизительно 6% по массе по меньшей мере одной соли тартроновой кислоты и приблизительно 5% по массе по меньшей мере одной гликолятной соли.
20. Ингибирующая коррозию композиция по п.2, в которой по меньшей мере одна соль гидроксикарбоновой кислоты включает ксиларовую кислоту.
21. Ингибирующая коррозию композиция по п.20, в которой по меньшей мере одна соль ксиларовой кислоты содержит двузамещенный ксиларат натрия, ксиларат натрия-калия, двузамещенный ксиларат калия, ксиларат цинка, двузамещенный ксиларат аммония и их комбинации.
22. Ингибирующая коррозию композиция по п.20, содержащая от приблизительно 15% до приблизительно 50% по массе указанной соли ксиларовой кислоты и от приблизительно 5% до приблизительно 40% по массе по меньшей мере одной соли оксокислотного аниона.
23. Ингибирующая коррозию композиция по п.22, содержащая от приблизительно 20% до приблизительно 45% по массе указанной соли ксиларовой кислоты и от приблизительно 10% до приблизительно 30% по массе по меньшей мере одной соли оксокислотного аниона.
24. Ингибирующая коррозию композиция по п.23, содержащая от приблизительно 25% до приблизительно 40% по массе указанной соли ксиларовой кислоты и от приблизительно 15% до приблизительно 25% по массе по меньшей мере одной соли оксокислотного аниона.
25. Ингибирующая коррозию композиция по п.2, в которой по меньшей мере одна соль гидроксикарбоновой кислоты содержит галактаровую кислоту.
26. Ингибирующая коррозию композиция по п.25, в которой по меньшей мере одна соль галактаровой кислоты содержит двузамещенный галактарат калия, двузамещенный галактарат натрия, галактарат натрия-калия, галактарат цинка, двузамещенный галактарат аммония и их комбинации.
27. Ингибирующая коррозию композиция по п.26, содержащая от приблизительно 15% до приблизительно 50% по массе указанной соли галактаровой кислоты и от приблизительно 5% до приблизительно 40% по массе по меньшей мере одной соли оксокислотного аниона.
28. Ингибирующая коррозию композиция по п.23, содержащая от приблизительно 30% до приблизительно 60% по массе указанной соли галактаровой кислоты и от приблизительно 10% до приблизительно 30% по массе по меньшей мере одной соли оксокислотного аниона.
29. Ингибирующая коррозию композиция по п.24, содержащая от приблизительно 40% до приблизительно 50% по массе указанной соли галактаровой кислоты и от приблизительно 15% до приблизительно 25% по массе по меньшей мере одной соли оксокислотного аниона.
30. Ингибирующая коррозию композиция по п.1, в которой соль оксокислотного аниона представляет собой борнокислый натрий, борнокислый калий, двузамещенный октаборат натрия, метаборат натрия, молибденовокислый натрий, молибденовокислый калий, алюминиевокислый натрий, алюминиевокислый калий, оловяннокислый натрий, оловяннокислый калий, германиевокислый натрий, германиевокислый калий, антимонит натрия, антимонит калия и их комбинации.
31. Ингибирующая коррозию металла композиция, содержащая смесь из от приблизительно 75% до приблизительно 85% по массе по меньшей мере одной соли гидроксикарбоновой кислоты и от приблизительно 15% до приблизительно 25% по меньшей мере одной соли оксокислотного аниона.
32. Ингибирующая коррозию композиция по п.23, в которой по меньшей мере одна соль гидроксикарбоновой кислоты содержит от приблизительно 40% до приблизительно 50% по массе соли глукаровой кислоты.
33. Ингибирующая коррозию композиция по п.24, в которой указанная соль глукаровой кислоты содержит двузамещенный глукарат натрия, глукарат натрия-калия, двузамещенный глукарат калия, глукарат цинка, двузамещенный глукарат аммония и их комбинации.
34. Ингибирующая коррозию композиция по п.23, в которой указанная по меньшей мере одна соль гидроксикарбоновой кислоты содержит от приблизительно 25% до приблизительно 40% по массе соли ксиларовой кислоты.
35. Ингибирующая коррозию композиция по п.26, в которой указанная соль ксиларовой кислоты содержит двузамещенный ксиларат натрия, ксиларат натрия-калия, двузамещенный ксиларат калия, ксиларат цинка, двузамещенный ксиларат аммония и их комбинации.
36. Ингибирующая коррозию композиция по п.23, в которой указанная по меньшей мере одна соль гидроксикарбоновой кислоты содержит от приблизительно 40% до приблизительно 50% по массе соли галактаровой кислоты.
37. Ингибирующая коррозию композиция по п.28, в которой указанная соль ксиларовой кислоты содержит двузамещенный галактарат калия, двузамещенный галактарат натрия, галактарат натрия-калия, галактарат цинка, двузамещенный галактарат аммония и их комбинации.
38. Ингибирующая коррозию композиция по п.31, в которой по меньшей мере одна соль гидроксикарбоновой кислоты содержит от приблизительно 30% до приблизительно 75% по массе по меньшей мере одной глукаратной соли, от приблизительно 0% до приблизительно 20% по массе по меньшей мере одной глюконатной соли, от приблизительно 0% до приблизительно 10% по массе по меньшей мере одной 5-кетоглюконатной соли, от приблизительно 0% до приблизительно 10% по массе по меньшей мере одной соли винной кислоты, приблизительно 0-10% по массе по меньшей мере одной соли тартроновой кислоты и приблизительно 0-10% по массе по меньшей мере одной гликолятной соли.
39. Ингибирующая коррозию композиция по п.31, в которой по меньшей мере одна соль гидроксикарбоновой кислоты содержит от приблизительно 40% до приблизительно 60% по массе по меньшей мере одной глукаратной соли, от приблизительно 5% до приблизительно 15% по массе по меньшей мере одной глюконатной соли, от приблизительно 3% до приблизительно 9% по массе по меньшей мере одной 5-кетоглюконатной соли, от приблизительно 5% до приблизительно 10% по массе по меньшей мере одной соли винной кислоты, приблизительно 5-10% по массе по меньшей мере одной соли тартроновой кислоты и приблизительно 1-5% по массе по меньшей мере одной гликолятной соли.
40. Ингибирующая коррозию композиция по п.31, в которой по меньшей мере одна соль гидроксикарбоновой кислоты содержит от приблизительно 45% до приблизительно 55% по массе по меньшей мере одной глукаратной соли, от приблизительно 10% до приблизительно 15% по массе по меньшей мере одной глюконатной соли, от приблизительно 4% до приблизительно 6% по массе по меньшей мере одной 5-кетоглюконатной соли, от приблизительно 5% до приблизительно 7% по массе по меньшей мере одной соли винной кислоты, приблизительно 5-7% по массе по меньшей мере одной соли тартроновой кислоты и приблизительно 3-5% по массе по меньшей мере одной гликолятной соли.
41. Ингибирующая коррозию композиция по п.31, в которой по меньшей мере одна соль гидроксикарбоновой кислоты содержит приблизительно 50% по массе по меньшей мере одной глукаратной соли, приблизительно 15% по массе по меньшей мере одной глюконатной соли, приблизительно 4% по массе по меньшей мере одной 5-кетоглюконатной соли, приблизительно 6% по массе по меньшей мере одной соли винной кислоты, приблизительно 6% по массе по меньшей мере одной соли тартроновой кислоты и приблизительно 5% по массе по меньшей мере одной гликолятной соли.